REVENDICATIONS 1/ Electrode pour générateur électrochimique comportant - une âme électroniquement conductrice, collectrice de courant, - une couche de matériau actif englobant ladite âme et comportant un agglomérat de grains de catalyseur en proportion pondérale comprise entre 10 et 70%, et de particules d'un matériau de liaison desdits grains de catalyseur, - une couche d'arrêt poreuse assurant la diffusion de l'électrolyte vers ladite couche de matériau actif ainsi que la contre-diffusion ionique des produits de la réaction, électrode caractérisée par le fait que ledit matériau de liaison comporte un produit hydrophobe en proportion pondérale comprise entre 30 et SO et un liant organique en proportion pondérale comprise entre 10 et 40. 2/ Electrode selon la revendication 1, caractérisée par le fait que ledit produit hydrophobe est constitué par un mélange d'au moins deux fractions granulométriques, en proportions prédéterminées, les diamètres moyens des particules dans chacune desdites fractions étant centrés sur des valeurs comprises entre 0,1 et 25 microns. 3/ Electrode selon la revendication 2, caractérisée par le fait que lesdites valeurs sont 0,1 - 0,2 - I - 2 - 4 - 5 et 25 microns. 4/ Electrode selon l'une des revendications I à 3, caractérisée par le fait que ledit produit hydrophobe est constitué par un polymère fluoré d'un hydrocarbure présentant à chaud une pseudo-fusion vitreuse, et pouvant acquérir, après refroidissement, une structure organisée. 5/ Electrode selon la revendication 4, caractérisée par le fait que ledit polymère fluoré est le polytétrafluoréthylène, présentant un degré de polymérisation au moins égal à 10. o/ Electrode selon l'une des revendications 1 à 5, caractérisée par le fait que ledit liant organique est constitué par l'une des fractions granulométriques dudit produit hydrophobe, utilisé à l'état non préfritté. 7/ Electrode selon la revendication 6, caractérisée par le fait que les autres fractions granulométriques dudit produit hydrophobe sont mises en oeuvre l'état préfritté. 8/ Electrode selon l'une des revendications 1 5, caractérisée par le fait que ledit liant organique est de nature différente de celle dudit produit hydrophobe ledit produit hydrophobe étant constitué de grains préfrittés. 9/ Electrode selon la revendication 8, caractérisée par le fait que ledit liant organique est mis en oeuvre sous forme de dispersion. 10/ Electrode selon l'une des revendications 8 ou 9, caractérisée par le fait que ledit liant organique est un latex de préférence du type acrylonitrile-buta- diène. 11/ Procédé de préparation d'une électrode selon l'une ces revendications 1 à 7, caractérisé par le fait que - l'on disperse, dans un liquide, les proportions prédéterminées de catalyseur, de particules de matériau hydrophobe comportant une certaine proportion prédéter- minée de grains de chacune d'au moins deux desdites fractions granulométriques, l'une au moins de ces fractions, de préférence, celle présentant la granulométrie la plus élevée, étant frittable et pouvant assurer. le rôle de liant, les autres étant à l'état préfritté avant mélange, - on dépose sur l'âme conductrice et sur la couche d'arrêt, une quantité suffisante de dispersion ainsi obtenue, de manière à recouvrir complètement ladite âme conductrice, en couches successives, - on fritte ladite couche par chauffage. 12/ Procédé de préparation d'une électrode selon ltune des revendications I à 5, et 7 à 10, caractérisé par le fait que - on disperse, dans un liquide non aqueux, les proportions prédéterminées de catalyseur et de particules de matière hydrophobe ne comportant que des grains préfrittés d'au moins deux desdites fractions granulométriques, - on dilue ladite dispersion par de l'eau, - on ajoute un liant organique susceptible d'être coagulé sur les grains de catalyseur, - on dépose cette dispersion sur l'âme conductrice, et sur la couche d'arrêt, en couches successives, - on fixe ledit liant organique par chauffage à une température de 130 à 1400C pendant une à trois heures. 13/ Procédé selon la revendication 12, caractérisé par le fait que ledit liant organique est un latex d'acrylonitrile-butadiène, coagulé au moyen d'un sel acide d'aluminium ou de magnésium. 14/- Procédé selon l'une des revendications 11 à 13, caractérisé par le fait que ladite dispersion est réalisée par voie ultrasonore. 15/ Procédé de préparation d'une électrode selon l'une des revendications 1 à 7, caractérisé par le fait que - on disperse dans un liquide non aqueux, les proportions prédéterminées de catalyseur, ainsi que d'une fraction granulométrique de produit hydrophobe, centrée sur une valeur moyenne de 4 microns de préférence, et préfrittée, - on broie la dispersion obtenue jusqu a obtention d'un mélange intime des particules de catalyseur et des particules de matière hydrophobe réduite à des dimensions sensiblement égales à 0,2 ou 0,1 micron de préférence, - on ajoute à cette dispersion broyée des proportions prédéterminées de particules de matière hydrophobe d'au moins une autre fraction granulométrique, non préfrittee, - on dépose cette dernière dispersion sur l'âme conductrice et sur la couche d'ar rêt par couches successives, - on fritte l'ensemble par chauffage. 16/ Procédé selon la revendication 15, caractérisé par le fait que la fraction granulométrique de particules de matière hydrophobe non préfrittée est centrée sur une valeur moyenne de 25 microns. 17/ Procédé selon l'une des revendications 11 ou 15, caractérisé par le fait que l'on effectue le frittage de l'ensemble à une température comprise entre 280 et 4000C en atmosphère gazeuse neutre ou réductrice. 18/ Procédé selon l'une des revendications il ou 15, caractérisé par le fait que la fraction de matière hydrophobe non préfrittée utilisée comme liant organique est un polymère présentant un degré de polymérisation tel que son point de pseudo-fusion soit au plus égal à 3200C, et une granulométrie centrée sur une valeur moyenne de 5 microns. 19/ Procédé selon la revendication 18, caractérisé par le fait que l'on effectue le frittage sous vide à une température voisine de 320 C. 20/ Générateur électrochimine comportant au moins une électrode selon l'une des revendications précédentes.